(57)【要約】【課題】本開示は、正極固体活物質の酸化還元電位が高い場合であっても、充放電可能なフロー電池を提供することを主目的とする。【解決手段】本開示においては、正極と、負極と、セパレータと、を有するフロー電池であって、上記正極が、Ｎａ元素を含有する正極固体活物質と、正極メディエータを含有する電解液と、を有し、上記正極固体活物質の酸化還元電位が、０．３５Ｖ（ｖｓ．  Ａｇ／ＡｇＣｌ）以上であり、上記電解液が、上記正極メディエータとして、上記正極固体活物質の酸化還元電位よりも高い酸化還元電位を有する第一のメディエータと、上記正極固体活物質の酸化還元電位よりも低い酸化還元電位を有する第二のメディエータと、を含有する、フロー電池を提供することにより、上記課題を解決する。【選択図】図３
2020177865.tif 000002
【特許請求の範囲】
【請求項１】
正極と、負極と、セパレータと、を有するフロー電池であって、
前記正極が、Ｎａ元素を含有する正極固体活物質と、正極メディエータを含有する電解液と、を有し、
前記正極固体活物質の酸化還元電位が、０．３５Ｖ（ｖｓ．  Ａｇ／ＡｇＣｌ）以上であり、
前記電解液が、前記正極メディエータとして、前記正極固体活物質の酸化還元電位よりも高い酸化還元電位を有する第一のメディエータと、前記正極固体活物質の酸化還元電位よりも低い酸化還元電位を有する第二のメディエータと、を含有する、フロー電池。
【発明の詳細な説明】
【技術分野】
【０００１】
本開示は、フロー電池に関する。
【背景技術】
【０００２】
電解液を循環させて充放電を行うフロー電池が知られている。フロー電池は、低コスト、安全、長寿命といった多くのメリットがある。例えば特許文献１、２には、メディエータとして、ポリオキソメタレートを用いたフロー電池が開示されている。
【先行技術文献】
【特許文献】
【０００３】
【特許文献１】特開２０１６−０８５９５５号公報
【特許文献２】特開２０１７−１４７０４５号公報
【発明の概要】
【発明が解決しようとする課題】
【０００４】
例えば、正極側のメディエータとしてポリオキソメタレートを用いた場合、正極固体活物質の酸化還元電位が高いと、充放電できない場合がある。本開示は、上記実情に鑑みてなされたものであり、正極固体活物質の酸化還元電位が高い場合であっても、充放電可能なフロー電池を提供することを主目的とする。
【課題を解決するための手段】
【０００５】
上記課題を解決するために、本開示においては、正極と、負極と、セパレータと、を有するフロー電池であって、上記正極が、Ｎａ元素を含有する正極固体活物質と、正極メディエータを含有する電解液と、を有し、上記正極固体活物質の酸化還元電位が、０．３５Ｖ（ｖｓ．  Ａｇ／ＡｇＣｌ）以上であり、上記電解液が、上記正極メディエータとして、上記正極固体活物質の酸化還元電位よりも高い酸化還元電位を有する第一のメディエータと、上記正極固体活物質の酸化還元電位よりも低い酸化還元電位を有する第二のメディエータと、を含有する、フロー電池を提供する。
【０００６】
本開示によれば、正極メディエータとして、第一のメディエータおよび第二のメディエータを組み合わせて用いることにより、正極固体活物質の酸化還元電位が高い場合であっても、充放電可能なフロー電池とすることができる。
【発明の効果】
【０００７】
本開示においては、正極固体活物質の酸化還元電位が高い場合であっても、充放電可能なフロー電池とすることができるという効果を奏する。
【図面の簡単な説明】
【０００８】
【図１】本開示におけるフロー電池を例示する模式図である。
【図２】実施例１における正極固体活物質および正極メディエータに対する酸化還元電位測定の結果である。
【図３】実施例１で得られたフロー電池に対する充放電試験の結果である。
【図４】実施例１〜３で得られたフロー電池の放電曲線である。
【図５】比較例１で得られたフロー電池に対する充放電試験の結果である。
【発明を実施するための形態】
【０００９】
以下、本開示におけるフロー電池について、詳細に説明する。
【００１０】
図１は、本開示におけるフロー電池を例示する模式図である。図１に示されるフロー電池１００は、ケース４０と、ケース４０の内部を正極室１１と負極室２１とに分離するセパレータ３０と、を有する。正極室１１には、正極集電体１２および正極拡散層１３が配置されている。また、負極室２１には、負極集電体２２および負極拡散層２３が配置されている。
【００１１】
また、正極室１１と正極リザーバ容器１４との間には循環経路１８が備えられ、この循環経路１８の途中に循環ポンプ１９が取り付けられている。一方、負極室２１と負極リザーバ容器２４との間には循環経路２８が備えられ、この循環経路２８の途中に循環ポンプ２９が取り付けられている。
【００１２】
また、正極リザーバ容器１４の内部に、Ｎａ元素を含有する正極固体活物質１５と、正極メディエータを含有する電解液１６とが貯留しており、フィルタ１７によって正極固体活物質１５の流出を防止している。一方、負極リザーバ容器２４の内部に、負極固体活物質２５と、負極メディエータを含有する電解液２６とが貯留しており、フィルタ２７によって負極固体活物質２５の流出を防止している。
【００１３】
本開示においては、正極固体活物質１５の酸化還元電位が高いことを特徴とする。また、電解液１６が、正極メディエータとして、正極固体活物質１５の酸化還元電位よりも高い酸化還元電位を有する第一のメディエータと、正極固体活物質１５の酸化還元電位よりも低い酸化還元電位を有する第二のメディエータと、を含有することを特徴とする。
【００１４】
本開示によれば、正極メディエータとして、第一のメディエータおよび第二のメディエータを組み合わせて用いることにより、正極固体活物質の酸化還元電位が高い場合であっても、充放電可能なフロー電池とすることができる。
【００１５】
従来、フロー電池（レドックスフロー電池）の正極固体活物質として、リン酸鉄リチウム等の比較的低電位な材料（例えば、０．３０Ｖ  ｖｓ．  Ａｇ／ＡｇＣｌ以下の材料）が用いられてきた。これに対して、エネルギー密度向上の観点では、リン酸バナジウム酸ナトリウム、プルシアンブルー類似体等の比較的高電位な材料（例えば、０．３５Ｖ  ｖｓ．  Ａｇ／ＡｇＣｌ以上）の材料が好ましい。ここで、特許文献１には、正極メディエータとして、ポリオキソメタレートが開示されている。しかしながら、ポリオキソメタレートと、比較的高電位な材料とを組み合せて用いると、充電時にポリオキソメタレートの電位を、正極固体活物質の電位よりも高くすることができないため、充電が困難になる。
【００１６】
より具体的には、充電時において、正極メディエータの電位が正極固体活物質の電位よりも高いと、正極メディエータから正極固体活物質へ電子が流れ始める。逆に、放電時において、正極メディエータの電位が正極固体活物質の電位よりも低いと、正極固体活物質から正極メディエータへ電子が流れ始める。特許文献１に記載されたポリオキソメタレート（例えば、ケイバナドモリブデン酸、リンバナドモリブデン酸、ケイタングステン酸等)は、０．３５Ｖ以上に酸化還元電位を有しないため、酸化還元電位が０．３５Ｖ以上である正極固体活物質と組み合せて用いると、充電が困難になる。これに対して、本開示においては、正極固体活物質の酸化還元電位よりも高い酸化還元電位を有する第一のメディエータを用いることにより、正極固体活物質の酸化還元電位が高い場合であっても、充電が可能となる。さらに、正極固体活物質の酸化還元電位よりも低い酸化還元電位を有する第二のメディエータを用いることにより、放電が可能となる。
【００１７】
１．正極
本開示における正極は、Ｎａ元素を含有する正極固体活物質と、正極メディエータを含有する電解液と、を有する。また、正極は、通常、正極集電体を有する。正極の構造は、電解液が循環可能であり、かつ、セパレータを介して負極とイオンの受授が可能な構造であれば特に限定されない。
【００１８】
（１）正極固体活物質
本開示における正極固体活物質は、Ｎａ元素を含有する。Ｎａイオンは、セパレータを介して正極および負極の間を移動する。
【００１９】
正極固体活物質の酸化還元電位は、通常、０．３５Ｖ（ｖｓ．  Ａｇ／ＡｇＣｌ）以上であり、０．３７Ｖ（ｖｓ．  Ａｇ／ＡｇＣｌ）以上であってもよく、０．３９Ｖ（ｖｓ．  Ａｇ／ＡｇＣｌ）以上であってもよく、０．４１Ｖ（ｖｓ．  Ａｇ／ＡｇＣｌ）以上であってもよい。正極固体活物質の酸化還元電位は、例えば、サイクリックボルタンメトリ（ＣＶ）法による測定で求めることができる。
【００２０】
正極固体活物質の一例としては、リン酸バナジウム酸ナトリウム（Ｎａ３Ｖ２（ＰＯ４）３）が挙げられる。また、正極固体活物質の他の例としては、一般式Ｎａ２［Ｍ（ＣＮ）６］で表されるプルシアンブルー類似体が挙げられる。Ｍは、Ｆｅ、Ｎｉ、Ｃｕ、Ｃｏ、Ｍｎの少なくとも一種の元素であることが好ましい。中でも、Ｍは、少なくともＦｅを含有することが好ましい。また、Ｍは、価数の異なる同一元素（例えばＦｅ）を含有していてもよい。
【００２１】
正極固体活物質の形状としては、例えば、粒子状、繊維状、シート状、多孔質状が挙げられる。正極固体活物質の形状が粒子状である場合、その平均粒径（Ｄ５０）は、例えば１００μｍ以上１０ｍｍ以下である。また、正極固体活物質の表面は、カーボン被覆されていてもよい。カーボン被覆によって、正極固体活物質の成分が電解液に溶解することを防止できる。カーボン被覆の形成方法としては、例えば、正極固体活物質の表面を炭素源となる物質で被覆し、その後、不活性雰囲気下で焼成する方法が挙げられる。
【００２２】
正極は、正極固体活物質と接触する導電材を有していてもよい。導電材としては、例えば、天然黒鉛（鱗状黒鉛、鱗片状黒鉛）、人造黒鉛等の黒鉛、アセチレンブラック、カーボンブラック、ケッチェンブラック、カーボンウィスカ、ニードルコークス、炭素繊維、金属（例えば銅、ニッケル、アルミニウム、銀、金）が挙げられる。
【００２３】
正極固体活物質および導電材は常に接触していてもよく、常に接触していなくてもよい。前者の場合、正極固体活物質および導電材は、バインダーにより結着していることが好ましい。バインダーとしては、例えば、ポリテトラフルオロエチレン（ＰＴＦＥ）、ポリフッ化ビニリデン（ＰＶＤＦ）、フッ素ゴム等の含フッ素樹脂、ポリプロピレン、ポリエチレン等の熱可塑性樹脂、エチレン−プロピレン−ジエンゴム（ＥＰＤＭ）、スルホン化ＥＰＤＭ、天然ブチルゴム（ＮＢＲ）、スチレンブタジエンゴム（ＳＢＲ）、ポリアクリロニトリル（ＰＡＮ）が挙げられる。一方、後者の場合、電解液が循環するときに、正極固体活物質および導電材が接触してもよい。また、正極は導電材を有していなくてもよい。
【００２４】
（２）電解液
正極における電解液は、正極メディエータを含有する。また、電解液は、通常、溶媒を含有し、さらに支持塩を含有していてもよい。
【００２５】
電解液は、正極メディエータとして、正極固体活物質の酸化還元電位よりも高い酸化還元電位を有する第一のメディエータを有する。第一のメディエータの酸化還元電位と、正極固体活物質の酸化還元電位との差は、例えば０．０５Ｖ（ｖｓ．  Ａｇ／ＡｇＣｌ）以上であり、０．１Ｖ（ｖｓ．  Ａｇ／ＡｇＣｌ）以上であってもよく、０．３Ｖ（ｖｓ．  Ａｇ／ＡｇＣｌ）以上であってもよい。
【００２６】
第一のメディエータとしては、例えば、ヒドロキノンスルホン酸塩が挙げられる。ヒドロキノンスルホン酸塩としては、例えば、ヒドロキノンスルホン酸ナトリウム、ヒドロキノンスルホン酸カリウム、ヒドロキノンスルホン酸リチウムが挙げられ、中でも、ヒドロキノンスルホン酸ナトリウムが好ましい。
【００２７】
電解液における第一のメディエータの濃度は、例えば０．１重量％以上であり、１重量％以上であってもよく、３重量％以上であってもよい。一方、電解液における第一のメディエータの濃度は、例えば１５重量％以下であり、１０重量％以下であってもよく、７重量％以下であってもよい。
【００２８】
電解液は、正極メディエータとして、正極固体活物質の酸化還元電位よりも低い酸化還元電位を有する第二のメディエータを有する。正極固体活物質の酸化還元電位と、第二のメディエータの酸化還元電位との差は、例えば０．０５Ｖ（ｖｓ．  Ａｇ／ＡｇＣｌ）以上であり、０．１Ｖ（ｖｓ．  Ａｇ／ＡｇＣｌ）以上であってもよく、０．３Ｖ（ｖｓ．  Ａｇ／ＡｇＣｌ）以上であってもよい。
【００２９】
第二のメディエータは、分子量が大きいことが好ましい。第二のメディエータの分子量は、例えば１０００以上である。また、第二のメディエータは、ポリオキソメタレート（ポリ酸）であることが好ましい。ポリオキソメタレートは、イソポリ酸であってもよく、ヘテロポリ酸であってもよいが、後者が好ましい。ヘテロポリ酸としては、例えば、ケイバナドモリブデン酸（Ｈ４＋ｘ［ＳｉＶｘＭｏ１２−ｘＯ４０］（０≦ｘ≦４））、リンバナドモリブデン酸（Ｈ３＋ｘ［ＰＶｘＭｏ１２−ｘＯ４０］（０≦ｘ≦４））、ケイタングステン酸（Ｈ４［ＳｉＷ１２Ｏ４０］）が挙げられる。ケイバナドモリブデン酸およびリンバナドモリブデン酸における上記ｘは、１．５以上３．５以下であることが好ましい。
【００３０】
電解液における第二のメディエータの濃度は、例えば０．１重量％以上であり、１重量％以上であってもよく、３重量％以上であってもよい。一方、電解液における第二のメディエータの濃度は、例えば１５重量％以下であり、１０重量％以下であってもよく、７重量％以下であってもよい。
【００３１】
電解液に含まれる溶媒は、水であってもよく、非水溶媒であってもよい。また、支持塩は、通常、Ｎａ塩である。Ｎａ塩は、有機塩であってもよく、無機塩であってもよい。Ｎａ塩の具体例としては、硫酸ナトリウムが挙げられる。
【００３２】
（３）正極集電体
正極集電体としては、例えば、カーボンペーパー、アルミニウム、銅、チタン、ステンレス鋼、ニッケル、鉄、白金、焼成炭素、導電性高分子、導電性ガラスが挙げられる。正極集電体の形状として、例えば、箔状、フィルム状、シート状、ネット状、パンチまたはエキスパンドされた形状、ラス体、多孔質体、発泡体、繊維群の形成体が挙げられる。正極集電体の形状は、例えば５００μｍ以上１ｃｍ以下である。なお、フロー電池の分野において、集電体は電極と称されることがある。
【００３３】
また、正極集電体およびセパレータの間に、正極拡散層が配置されていてもよい。正極拡散層を設けることで、電池反応がスムーズに進行する。正極拡散層としては、例えばカーボンフェルトが挙げられる。
【００３４】
（４）正極
正極においては、正極メディエータを含有する電解液を循環させる。例えば図１に示すように、正極固体活物質を循環させずに電解液を循環させることで、反応場と、エネルギー貯蔵場とを分離することができる。これにより、発電要素の小型化と、高容量化とを両立することができる。一方、図示しないが、電解液とともに、正極固体活物質を循環させてもよい。
【００３５】
２．負極
本開示における負極は、特に限定されないが、負極固体活物質と、負極メディエータを含有する電解液と、を有することが好ましい。また、負極は、通常、負極集電体を有する。負極の構造は、電解液が循環可能であり、かつ、セパレータを介して正極とイオンの受授が可能な構造であれば特に限定されない。
【００３６】
負極固体活物質は、正極固体活物質よりも酸化還元電位が低い材料である。負極固体活物質は、Ｎａ元素を含有していてもよく、含有していなくてもよい。負極固体活物質としては、例えば、リン酸チタンナトリウム（ＮａＴｉ２（ＰＯ４）３）、ピロリン酸チタン（ＴｉＰ２Ｏ７）が挙げられる。また、負極固体活物質および導電材は常に接触していてもよく、常に接触していなくてもよい。前者の場合、負極固体活物質および導電材は、バインダーにより結着していることが好ましい。
【００３７】
負極における電解液は、負極メディエータを含有する。また、電解液は、通常、溶媒を含有し、さらに支持塩を含有していてもよい。負極メディエータとしては、公知のメディエータを用いることができる。負極メディエータとして、上述した第二のメディエータを用いてもよい。また、溶媒および支持塩については、上述した負極における溶媒および支持塩と同様である。また、負極集電体および負極拡散層についても、上述した正極集電体および正極拡散層と同様であるので、ここでの説明は省略する。
【００３８】
負極においては、電解液を循環させる。例えば図１に示すように、負極固体活物質を循環させずに電解液を循環させることで、反応場と、エネルギー貯蔵場とを分離することができる。これにより、発電要素の小型化と、高容量化とを両立することができる。一方、図示しないが、電解液とともに、負極固体活物質を循環させてもよい。
【００３９】
３．セパレータ
本開示におけるセパレータは、イオン透過能を有し、かつ、正極成分および負極成分が混じり合うことを防止する機能を有する。セパレータとしては、例えば、イオンを伝導可能なイオン伝導性高分子膜（イオン交換膜）、イオン伝導性固体電解質膜、ゲル膜、微多孔膜が挙げられる。イオン伝導性高分子膜としては、例えば、疎水性テトラフルオロエチレン骨格とスルホン酸基とを有するパーフルオロ側鎖から構成されるパーフルオロカーボン材料（テトラフルオロエチレン−パーフルオロビニル共重合体）が挙げられる。また、イオン伝導性固体電解質膜としては、例えば、カチオン伝導性ガラス（酸化物系ガラス）が挙げられる。
【００４０】
４．フロー電池
本開示におけるフロー電池は、上述した正極、負極およびセパレータを有する。フロー電池は、さらに、電流測定部、電圧測定部、抵抗測定部、温度測定部、放電制御部、充電制御部等の機能部をさらに有していてもよい。また、フロー電池の用途は、特に限定されないが、例えば、蓄電池の充電用途が挙げられる。フロー電池に蓄電池を接続することで、容易に蓄電池を充電することができる。また、蓄電池としては、例えば、車載用蓄電池が挙げられる。
【００４１】
本開示は、上記実施形態に限定されるものではない。上記実施形態は、例示であり、本開示における特許請求の範囲に記載された技術的思想と実質的に同一な構成を有し、同様な作用効果を奏するものは、いかなるものであっても本開示における技術的範囲に包含される。
【実施例】
【００４２】
［実施例１］
（正極材料の作製）
硫酸ナトリウム（Ｎａ２ＳＯ４、ＷＡＫＯ製）を水に溶解させ、濃度０．５Ｍの水溶液を得た。次に、正極メディエータとして、ヒドロキノンスルホン酸ナトリウム（ＷＡＫＯ製）、および、ケイバナドモリブデン酸（Ｈ６ＳｉＶ２Ｍｏ１０Ｏ４０、日本無機化学製）を準備し、これらを、それぞれ４重量％および６重量％の割合で上記水溶液に溶解させた。これにより、正極メディエータを含有する電解液を得た。
【００４３】
また、正極固体活物質としてプルシアンブルー類似体（Ｎａ２［（Ｎｉ、Ｆｅ）（ＣＮ）６］）、導電材としてケッチェンブラック（ＥＣＰ６００ＪＤ、ライオンスペシャリティケミカル製）、バインダーとしてＰＴＦＥ（ポリフロンＰＴＦＥ−Ｆ、Ｆ−１０４、ダイキン工業製）を準備した。正極固体活物質：導電材：バインダー＝８５：１０：５の重量比で秤量し、乳鉢で混合し、成形することで、正極合材を得た。
【００４４】
（負極材料の作製）
硫酸ナトリウム（Ｎａ２ＳＯ４、ＷＡＫＯ製）を水に溶解させ、濃度０．５Ｍの水溶液を得た。次に、負極メディエータとして、１，３−ジアミノ−２−ヒドロキシプロパン−Ｎ，Ｎ，Ｎ’，Ｎ’四酢酸（アルドリッチ製）、および、カテコール−３，５−ジスルホン酸二ナトリウム（タイロン、東京化成製）を準備し、これらを、それぞれ１Ｍおよび１Ｍの割合で上記水溶液に溶解させた。これにより、負極メディエータを含有する電解液を得た。
【００４５】
また、負極固体活物質としてＮａＴｉ２（ＰＯ４）３、導電材としてケッチェンブラック（ＥＣＰ６００ＪＤ、ライオンスペシャリティケミカル製）、バインダーとしてＰＴＦＥ（ポリフロンＰＴＦＥ−Ｆ、Ｆ−１０４、ダイキン工業製）を準備した。負極固体活物質：導電材：バインダー＝８５：１０：５の重量比で秤量し、乳鉢で混合し、成形することで、負極合材を得た。
【００４６】
（フロー電池の作製）
図１に示すフロー電池を作製した。セパレータには、Ｎａｆｉｏｎ３２４（アルドリッチ製）を用いた。また、正極拡散層および負極拡散層として、カーボンフェルト（日本カーボン製）を用いた。また、正極集電体および負極集電体として、Ｔｉ金属（ニイガタ製）を用いた。また、正極固体活物質および負極固体活物質を貯蔵するリザーバ容器として、ルアーチップシリンジ（大阪ケミカル製）を用いた。また、固体活物質を補足するフィルタとして、Quartz Wool（東ソー製）を用いた。また、循環経路には、シリコンチューブを用い、送液ポンプには、マスターフレックス（ヤマト科学製）を用いた。これらを用いて、フロー電池を作製した。
【００４７】
［実施例２］
正極メディエータとして、ヒドロキノンスルホン酸ナトリウムの代わりに、ヒドロキノンスルホン酸カリウムを用いたこと以外は、実施例１と同様にしてフロー電池を作製した。
【００４８】
［実施例３］
正極メディエータとして、ヒドロキノンスルホン酸ナトリウムの代わりに、ヒドロキノンスルホン酸リチウムを用いたこと以外は、実施例１と同様にしてフロー電池を作製した。
【００４９】
［比較例１］
正極メディエータとしてヒドロキノンスルホン酸ナトリウムを用いず、ケイバナドモリブデン酸（Ｈ６ＳｉＶ２Ｍｏ１０Ｏ４０、日本無機化学製）の割合を１０重量％に変更したこと以外は、実施例１と同様にしてフロー電池を作製した。
【００５０】
［評価］
（酸化還元電位測定）
実施例１における正極固体活物質および正極メディエータに対して酸化還元電位測定を行った。測定は、サイクリックボルタンメトリ（ＣＶ）により行った。正極固体活物質の測定では、Ｔｉ電極の先端に正極固体活物質を０．１ｇ押し固めて付けて作用極とし、Ｔｉ電極の先端に負極固体活物質を０．１ｇ押し固めて付けて対極とし、飽和ＫＣｌのＡｇ／ＡｇＣｌ電極を参照極とし、Ｎａ２ＳＯ４水溶液中、窒素雰囲気下、掃引速度５ｍＶ／ｓｅｃの条件で測定を行った。一方、正極メディエータの測定では、正極メディエータをＮａ２ＳＯ４水溶液中に溶解させ、グラッシーカーボン電極を作用極とし、白金ワイヤを対極とし、飽和ＫＣｌのＡｇ／ＡｇＣｌ電極を参照極とし、窒素雰囲気下、掃引速度２０ｍＶ／ｓｅｃの条件で測定を行った。酸化還元電位は、酸化側ピークカーブから還元側ピークカーブに変わる、傾きがゼロになった点とした。
【００５１】
その結果を図２に示す。図２に示すように、正極固体活物質（Ｎａ２［（Ｎｉ、Ｆｅ）（ＣＮ）６］）の酸化還元電位は、０．４８Ｖ（ｖｓ．Ａｇ／ＡｇＣｌ）であった。さらに、ヒドロキノンスルホン酸ナトリウムの酸化還元電位は、正極固体活物質の酸化還元電位よりも高く、ケイバナドモリブデン酸の酸化還元電位は、正極固体活物質の酸化還元電位よりも低かった。
【００５２】
（充放電試験）
実施例１〜３および比較例１で得られたフロー電池に対して充放電試験を行った。充放電試験には、マルチ電気化学計測システム（ＨＺ−Ｐｒｏ、北斗電工製）を用いた。充電時には＋２０ｍＡ／ｃｍ２の定電流モードで＋１．６Ｖまで充電し、放電時には−２０ｍＡ／ｃｍ２の定電流モードで＋１．３Ｖまで放電した。また、フロー電池の流速は１０ｍＬ／ｓとした。
【００５３】
図３に示すように、実施例１で得られたフロー電池は、充放電可能であることが確認された。また、図４に示すように、実施例１〜３では、所定の放電容量を有することが確認された。特に、実施例１（ヒドロキノンスルホン酸ナトリウム）は、実施例２（ヒドロキノンスルホン酸カリウム）および実施例３（ヒドロキノンスルホン酸リチウム）よりも高い容量が得られた。この結果から、セパレータを通過する陽イオンの種類が多すぎると、放電容量が低下することが示唆された。一方、図５に示すように、比較例１では、充放電ができかなった。その理由は、正極固体活物質の酸化還元電位が高すぎて、正常な充電ができなかったためであると推測される。
【符号の説明】
【００５４】
１１  …  正極室
１２  …  正極集電体
１３  …  正極拡散層
１４  …  正極リザーバ容器
１５  …  正極固体活物質
１６  …  電解液
２１  …  負極室
２２  …  負極集電体
２３  …  負極拡散層
２４  …  負極リザーバ容器
２５  …  負極固体活物質
２６  …  電解液
３０  …  セパレータ
１００  …  フロー電池
【図１】
2020177865.tif 000003
【図２】
2020177865.tif 000004
【図３】
2020177865.tif 000005
【図４】
2020177865.tif 000006
【図５】
2020177865.tif 000007